(57)【特許請求の範囲】
【請求項１】
ブロック共重合体を含むセラミックグリーンシート製造用バインダーであって、
前記ブロック共重合体は、ビニル単量体に由来する構造単位を主体とし、ポリビニルアセタール構造を実質的に有さず、かつ水素結合性官能基を有する、セラミックグリーンシート製造用バインダー。
【請求項２】
前記ブロック共重合体は、（メタ）アクリル系単量体に由来する構造単位を、全構造単位に対して７０質量％以上有する、請求項１に記載のセラミックグリーンシート製造用バインダー。
【請求項３】
前記ブロック共重合体は、芳香族ビニル単量体に由来する構造単位と、イミド基含有ビニル単量体に由来する構造単位とを有する、請求項１又は２に記載のセラミックグリーンシート製造用バインダー。
【請求項４】
前記ブロック共重合体は、メタクリル酸エステル化合物に由来する構造単位を、全構造単位に対して５質量％以上７０質量％以下有する、請求項１〜３のいずれか一項に記載のセラミックグリーンシート製造用バインダー。
【請求項５】
前記ブロック共重合体は、ガラス転移温度が３０℃以上である重合体ブロックと、ガラス転移温度が３０℃未満である重合体ブロックとを有する、請求項１〜４のいずれか一項に記載のセラミックグリーンシート製造用バインダー。
【請求項６】
前記ブロック共重合体は、水素結合性官能基を有するビニル単量体に由来する構造単位を、全構造単位に対して５質量％以上２５質量％以下有する、請求項１〜５のいずれか一項に記載のセラミックグリーンシート製造用バインダー。
【請求項７】
前記ブロック共重合体は、重量平均分子量（Ｍｗ）と数平均分子量（Ｍｎ）との比で表される分子量分布（Ｍｗ／Ｍｎ）が３．０以下である、請求項１〜６のいずれか一項に記載のセラミックグリーンシート製造用バインダー。
【請求項８】
請求項１〜７のいずれか一項に記載のセラミックグリーンシート製造用バインダーと、セラミック粉体とを含む、スラリー組成物。
【請求項９】
請求項８に記載のスラリー組成物を用いて形成されたセラミックグリーンシート。
【請求項１０】
請求項９に記載のセラミックグリーンシートを用いる、積層セラミックコンデンサの製造方法。
【発明の詳細な説明】
【関連出願の相互参照】
【０００１】
本出願は、２０２０年５月２０日に出願された日本特許出願番号２０２０−０８８２１７号に基づくもので、ここにその記載内容を援用する。
【技術分野】
【０００２】
本開示は、セラミックグリーンシート製造用バインダー、スラリー組成物、セラミックグリーンシート及び積層セラミックコンデンサの製造方法に関する。
【背景技術】
【０００３】
積層セラミックコンデンサは一般に、セラミック粉体とバインダーとを含むスラリー組成物を用いて形成されたセラミックグリーンシートを積層することによって製造される。積層セラミックコンデンサを製造するには、まず、セラミックグリーンシート上に内部電極となる金属ペーストを印刷したのちグリーンシートを積層し、加熱圧着することにより積層体を製造する。続いて、積層体に熱処理（脱脂処理）を施すことにより、積層体中に含まれるバインダー樹脂を熱分解し、その後、高温焼結する。こうして得られたセラミック焼結体に外部電極を形成し、積層セラミックコンデンサが得られる。【０００４】
セラミックグリーンシートのバインダーとしては、ポリビニルアセタール樹脂や（メタ）アクリル系樹脂が一般に使用されている（例えば、特許文献１や特許文献２参照）。特許文献１には、特定組成のポリビニルアセタール樹脂をバインダーとして含むセラミックグリーンシート用スラリー組成物が開示されている。また、特許文献２には、特定組成の（メタ）アクリル系樹脂をバインダーとして含むセラミックグリーンシート用スラリー組成物が開示されている。
【先行技術文献】
【特許文献】
【０００５】
【特許文献１】特開２００６−０８９３５４号公報
【特許文献２】国際公開第２０１８／２３５９０７号
【発明の概要】
【発明が解決しようとする課題】
【０００６】
バインダーとしてポリビニルアセタール樹脂を用いた場合、比較的高い強度のセラミックグリーンシートを得ることができる一方、ポリビニルアセタール樹脂は熱分解性が十分に高いとはいえず、脱脂処理後にバインダー残渣が生じることが懸念される。【０００７】
これに対し、（メタ）アクリル系樹脂は良好な熱分解性を示すものの、得られるセラミックグリーンシートの強度が十分に高いとはいえない。このため、積層セラミックコンデンサの製造工程においてセラミックグリーンシートに作用する負荷によってセラミックグリーンシートに割れ等が生じることが懸念される。こうしたセラミックグリーンシートの割れは、電子機器の高性能化に伴いセラミックグリーンシートの薄膜化及び多積層化が進むほど生じやすい。【０００８】
セラミックグリーンシートの強度を高める方法としては、バインダーの高分子量化を図ることが考えられる。しかしながら、高分子量のバインダーを用いると、セラミックグリーンシート用スラリー組成物が高粘度化し、支持体への塗布性が低下することが懸念される。【０００９】
本開示は、上記事情に鑑みてなされたものであり、その主たる目的は、スラリー組成物の粘度を低く抑えながら、高強度かつ熱分解性に優れたセラミックグリーンシートを得ることができるセラミックグリーンシート製造用バインダーを提供することである。
【課題を解決するための手段】
【００１０】
本開示者らは、上記課題を解決するために鋭意検討した結果、特定のブロック共重合体を使用することによって本開示を完成したものである。本開示によれば以下の手段が提供される。【００１１】
〔１〕ブロック共重合体を含むセラミックグリーンシート製造用バインダーであって、前記ブロック共重合体は、ビニル単量体に由来する構造単位を主体とし、ポリビニルアセタール構造を実質的に有さず、かつ水素結合性官能基を有する、セラミックグリーンシート製造用バインダー。
〔２〕前記ブロック共重合体は、（メタ）アクリル系単量体に由来する構造単位を、全構造単位に対して７０質量％以上有する、〔１〕のセラミックグリーンシート製造用バインダー。
〔３〕前記ブロック共重合体は、芳香族ビニル単量体に由来する構造単位と、イミド基含有ビニル単量体に由来する構造単位とを有する、〔１〕又は〔２〕のセラミックグリーンシート製造用バインダー。
〔４〕前記ブロック共重合体は、メタクリル酸エステル化合物に由来する構造単位を、全構造単位に対して５質量％以上７０質量％以下有する、〔１〕〜〔３〕のいずれかのセラミックグリーンシート製造用バインダー。
〔５〕前記ブロック共重合体は、ガラス転移温度が３０℃以上である重合体ブロックと、ガラス転移温度が３０℃未満である重合体ブロックとを有する、〔１〕〜〔４〕のいずれかのセラミックグリーンシート製造用バインダー。【００１２】
〔６〕前記ブロック共重合体は、水素結合性官能基を有するビニル単量体に由来する構造単位を、全構造単位に対して５質量％以上２５質量％以下有する、〔１〕〜〔５〕のいずれかのセラミックグリーンシート製造用バインダー。
〔７〕前記ブロック共重合体は、重量平均分子量（Ｍｗ）と数平均分子量（Ｍｎ）との比で表される分子量分布（Ｍｗ／Ｍｎ）が３．０以下である、〔１〕〜〔６〕のいずれかのセラミックグリーンシート製造用バインダー。
〔８〕上記〔１〕〜〔７〕のいずれかのセラミックグリーンシート製造用バインダーと、セラミック粉体とを含む、スラリー組成物。
〔９〕上記〔８〕のスラリー組成物を用いて形成されたセラミックグリーンシート。
〔１０〕上記〔９〕のセラミックグリーンシートを用いる、積層セラミックコンデンサの製造方法。
【発明の効果】
【００１３】
本開示のセラミックグリーンシート製造用バインダーによれば、スラリー組成物の粘度を低く抑えながら、高強度かつ熱分解性に優れたセラミックグリーンシートを得ることができる。
【発明を実施するための形態】
【００１４】
以下、本開示について詳しく説明する。なお、本明細書において、「（メタ）アクリル」とは、アクリル及び／又はメタクリルを意味し、「（メタ）アクリレート」とは、アクリレート及び／又はメタクリレートを意味する。
【００１５】
《セラミックグリーンシート製造用バインダー》
本開示のセラミックグリーンシート製造用バインダーは、セラミック粉体を成形して積層セラミックグリーンシートを製造するために用いられる。本開示のセラミックグリーンシート製造用バインダーは、ビニル単量体に由来する構造単位を主体とし、ポリビニルアセタール構造を実質的に有さず、かつ水素結合性官能基を有するブロック共重合体（以下「ブロック共重合体（Ｐ）」ともいう）を含有する。
【００１６】
（ビニル単量体）
ブロック共重合体（Ｐ）は、ビニル単量体に由来する構造単位を有する。当該ビニル単量体としては、（メタ）アクリル系単量体、芳香族ビニル単量体、イミド基含有ビニル単量体等が挙げられる。
【００１７】
なお、本明細書において、「ビニル単量体に由来する構造単位を主体とする」とは、ブロック共重合体（Ｐ）における、ビニル単量体に由来する構造単位の含有割合が、ブロック共重合体（Ｐ）の全構造単位に対し、８０質量％以上であり、好ましくは９０質量％以上、より好ましくは９５質量％以上、特に好ましくは９９質量％以上である。
【００１８】
（メタ）アクリル系単量体としては、（メタ）アクリル酸、（メタ）アクリル酸アルキルエステル化合物、（メタ）アクリル酸の脂肪族環式エステル化合物、（メタ）アクリル酸の芳香族エステル化合物、（メタ）アクリル酸アルコキシアルキル化合物、（メタ）アクリル酸ヒドロキシアルキル化合物、（ジ）アルキルアミノアルキル（メタ）アクリレート化合物、エポキシ基含有（メタ）アクリル酸エステル化合物、ポリオキシアルキレン（メタ）アクリレート化合物等が挙げられる。
【００１９】
これらの具体例としては、（メタ）アクリル酸アルキルエステル化合物として、（メタ）アクリル酸メチル、（メタ）アクリル酸エチル、（メタ）アクリル酸ｎ−プロピル、（メタ）アクリル酸イソプロピル、（メタ）アクリル酸ｎ−ブチル、（メタ）アクリル酸イソブチル、（メタ）アクリル酸ｔｅｒｔ−ブチル、（メタ）アクリル酸ｎ−ペンチル、（メタ）アクリル酸アミル、（メタ）アクリル酸ｎ−ヘキシル、（メタ）アクリル酸ｎ−オクチル、（メタ）アクリル酸２−エチルヘキシル、及び（メタ）アクリル酸ｎ−デシル等を；
（メタ）アクリル酸の脂肪族環式エステル化合物として、（メタ）アクリル酸シクロヘキシル、（メタ）アクリル酸メチルシクロヘキシル、（メタ）アクリル酸ｔｅｒｔ−ブチルシクロヘキシル、（メタ）アクリル酸シクロドデシル、（メタ）アクリル酸イソボルニル、（メタ）アクリル酸アダマンチル、（メタ）アクリル酸ジシクロペンテニル及び（メタ）アクリル酸ジシクロペンタニル等を；
（メタ）アクリル酸の芳香族エステル化合物として、（メタ）アクリル酸フェニル、（メタ）アクリル酸ベンジル、（メタ）アクリル酸フェノキシメチル、（メタ）アクリル酸２−フェノキシエチル及び（メタ）アクリル酸３−フェノキシプロピル等を；
（メタ）アクリル酸アルコキシアルキル化合物として、（メタ）アクリル酸メトキシメチル、（メタ）アクリル酸エトキシメチル、（メタ）アクリル酸メトキシエチル、（メタ）アクリル酸エトキシエチル、（メタ）アクリル酸ｎ−プロポキシエチル、（メタ）アクリル酸ｎ−ブトキシエチル、（メタ）アクリル酸メトキシプロピル、及び（メタ）アクリル酸エトキシプロピル等を；
（メタ）アクリル酸ヒドロキシアルキル化合物として、（メタ）アクリル酸２−ヒドロキシエチル、（メタ）アクリル酸３−ヒドロキシプロピル及び（メタ）アクリル酸４−ヒドロキシブチル等を；
（ジ）アルキルアミノアルキル（メタ）アクリレート化合物として、Ｎ−［２−（メチルアミノ）エチル］（メタ）アクリレート、Ｎ−［２−（ジメチルアミノ）エチル］（メタ）アクリレート、Ｎ−［２−（エチルアミノ）エチル］（メタ）アクリレート及びＮ−［２−（ジエチルアミノ）エチル］（メタ）アクリレート等を；
エポキシ基含有（メタ）アクリル酸エステル化合物として、（メタ）アクリル酸グリシジル、４−ヒドロキシブチル（メタ）アクリレートグリシジルエーテル及び３，４−エポキシシクロヘキシルメチル（メタ）アクリレート等を；
ポリオキシアルキレン（メタ）アクリレート化合物として、ポリオキシエチレン（メタ）アクリレート、ポリオキシプロピレン（メタ）アクリレート等を、それぞれ挙げることができる。（メタ）アクリル系単量体としては、これらのうちの１種を単独で又は２種以上を組み合わせて使用することができる。
【００２０】
ブロック共重合体（Ｐ）の製造に用いる（メタ）アクリル系単量体は、セラミックグリーンシート製造用のバインダーとして用いた場合に、焼成時の熱分解性が高く、バインダーの残渣を低減できる点で、上記の中でも、下記式（１）で表される化合物であることが好ましい。
ＣＨ２＝ＣＲ１−Ｃ（＝Ｏ）−Ｏ−（Ｒ２Ｏ）ｎ−Ｒ３    …（１）
（式（１）中、Ｒ１は、水素原子又はメチル基であり、Ｒ２は、炭素数２〜６の直鎖状又は分岐状のアルキレン基であり、Ｒ３は、水素原子、炭素数１〜２０のアルキル基、炭素数３〜２０のシクロアルキル基、炭素数６〜２０のアリール基、又は炭素数７〜２０のアラルキル基である。ｎは０〜５０の整数である。ｎが２以上の場合、式中の複数のＲ２は、互いに同一でも異なってもよい。）
【００２１】
セラミック粉体の分散安定性をより高めることができる点で、ブロック共重合体（Ｐ）の製造に用いる（メタ）アクリル系単量体は、（メタ）アクリル酸アルキルエステル化合物を含むことが好ましい。これらの中でも特に、（メタ）アクリル酸メチル、（メタ）アクリル酸エチル、（メタ）アクリル酸ｎ−プロピル、（メタ）アクリル酸イソプロピル、（メタ）アクリル酸ｎ−ブチル、（メタ）アクリル酸イソブチル、（メタ）アクリル酸ｔｅｒｔ−ブチル、及び（メタ）アクリル酸２−エチルヘキシルよりなる群から選択される少なくとも１種を含むことが好ましい。
【００２２】
ブロック共重合体（Ｐ）は、（メタ）アクリル系単量体に由来する構造単位（以下「（メタ）アクリル単位」ともいう）を主体とする重合体であることが好ましい。ブロック共重合体（Ｐ）における（メタ）アクリル単位の含有割合は、ブロック共重合体（Ｐ）の全構造単位に対して、好ましくは７０質量％以上である。ブロック共重合体（Ｐ）が（メタ）アクリル単位を７０質量％以上有することにより、焼成時の熱分解性に優れたバインダー樹脂とすることができる点で好適である。こうした観点から、（メタ）アクリル単位の含有割合は、ブロック共重合体（Ｐ）の全構造単位に対して、８０質量％以上がより好ましく、８５質量％以上が更に好ましく、８７質量％以上が特に好ましい。
【００２３】
ブロック共重合体（Ｐ）は、メタクリル酸エステル化合物に由来する構造単位（以下「メタアクリル酸エステル単位」ともいう）を有していることが好ましい。ブロック共重合体（Ｐ）がメタアクリル酸エステル単位を有することにより、バインダーの熱分解性をより高めることができる点で好適である。メタアクリル酸エステル単位は、下記式（２）で表される化合物に由来する構造単位であることが好ましい。
ＣＨ２＝Ｃ（ＣＨ３）−Ｃ（＝Ｏ）−Ｏ−（Ｒ４Ｏ）ｍ−Ｒ５    …（２）
（式（２）中、Ｒ４は、炭素数２〜６の直鎖状又は分岐状のアルキレン基であり、Ｒ５は、水素原子、炭素数１〜２０のアルキル基、炭素数３〜２０のシクロアルキル基、炭素数６〜２０のアリール基、又は炭素数７〜２０のアラルキル基である。ｍは０〜５０の整数である。ｍが２以上の場合、式中の複数のＲ４は、互いに同一でも異なってもよい。）
【００２４】
上記式（２）で表される化合物の具体例としては、ブロック共重合体（Ｐ）を構成するビニル単量体として例示したメタクリル酸アルキルエステル化合物、メタクリル酸の脂肪族環式エステル化合物、メタクリル酸の芳香族エステル化合物、メタクリル酸アルコキシアルキル化合物、メタクリル酸ヒドロキシアルキル化合物、ポリオキシアルキレンメタクリレート化合物等が挙げられる。
【００２５】
ブロック共重合体（Ｐ）が有するメタアクリル酸エステル単位は、上記のうち、メタクリル酸アルキルエステル化合物、メタクリル酸アルコキシアルキル化合物、メタクリル酸ヒドロキシアルキル化合物、及びポリオキシアルキレンメタクリレート化合物よりなる群から選択される少なくとも１種に由来する構造単位が好ましく、メタクリル酸アルキルエステル化合物、メタクリル酸アルコキシアルキル化合物、及びメタクリル酸ヒドロキシアルキル化合物よりなる群から選択される少なくとも１種に由来する構造単位がより好ましい。これらの中でも特に、メタクリル酸アルキルエステル化合物及びメタクリル酸アルコキシアルキル化合物よりなる群から選択される少なくとも１種に由来する構造単位をブロック共重合体（Ｐ）が有していることが好ましい。
【００２６】
ブロック共重合体（Ｐ）におけるメタアクリル酸エステル単位の含有割合は、ブロック共重合体（Ｐ）の全構造単位に対して、３質量％以上が好ましく、５質量％以上がより好ましく、１０質量％以上が更に好ましい。メタアクリル酸エステル単位の含有割合の上限については、セラミックグリーンシートの強度や柔軟性の低下を抑制できる点で、ブロック共重合体（Ｐ）の全構造単位に対して、７０質量％以下が好ましく、６５質量％以下がより好ましく、６０質量％以下が更に好ましい。なお、メタアクリル酸エステル化合物としては、１種又は２種以上を組み合わせて使用することができる。
【００２７】
ブロック共重合体（Ｐ）が、芳香族ビニル単量体に由来する構造単位（以下「芳香族ビニル単位」ともいう）と、イミド基含有ビニル単量体に由来する構造単位（以下「イミド基含有ビニル単位」ともいう）とを有する場合、ブロック共重合体（Ｐ）を用いて製造されるセラミックグリーンシートの強度をより高くできる点で好適である。
【００２８】
芳香族ビニル単量体は、重合性の炭素−炭素二重結合が芳香環に結合した構造を有する単量体である。芳香族ビニル単量体の具体例としては、スチレン、α−メチルスチレン、β−メチルスチレン、ビニルキシレン、ｏ−メチルスチレン、ｍ−メチルスチレン、ｐ−メチルスチレン、ｏ−エチルスチレン、ｍ−エチルスチレン、ｐ−エチルスチレン、ｐ−ｎ−ブチルスチレン、ｐ−イソブチルスチレン、ｐ−ｔ−ブチルスチレン、ｏ−メトキシスチレン、ｍ−メトキシスチレン、ｐ−メトキシスチレン、ｏ−クロロスチレン、ｍ−クロロスチレン、ｐ−クロロスチレン、ｐ−ヒドロキシスチレン、ｍ−ヒドロキシスチレン、ｏ−ヒドロキシスチレン、ｐ−イソプロペニルフェノール、ｍ−イソプロペニルフェノール、ｏ−イソプロペニルフェノール、ｏ−ビニル安息香酸、ｍ−ビニル安息香酸、ｐ−ビニル安息香酸、及びジビニルベンゼン等のスチレン系単量体、並びに、ビニルナフタレン等が挙げられる。芳香族ビニル単量体としては、スチレン系単量体を好ましく使用することができる。なお、芳香族ビニル単量体としては、これらのうちの１種又は２種以上を使用することができる。
【００２９】
イミド基含有ビニル単量体としては、マレイミド、Ｎ−置換マレイミド化合物等のマレイミド化合物；Ｎ−メチルイタコンイミド、Ｎ−エチルイタコンイミド、Ｎ−ブチルイタコンイミド、Ｎ−２−エチルヘキシルイタコンイミド、Ｎ−シクロヘキシルイタコンイミド等のイタコンイミド化合物；Ｎ−メチルシトラコンイミド、Ｎ−エチルシトラコンイミド、Ｎ−ブチルシトラコンイミド、Ｎ−２−エチルヘキシルシトラコンイミド、Ｎ−シクロヘキシルシトラコンイミド等のシトラコンイミド化合物；Ｎ−（２−（メタ）アクリロイルオキシエチル）コハク酸イミド、Ｎ−（２−（メタ）アクリロイルオキシエチル）マレイミド、Ｎ−（２−（メタ）アクリロイルオキシエチル）フタル酸イミド、Ｎ−（４−（メタ）アクリロイルオキシブチル）フタル酸イミド等の（メタ）アクリルイミド化合物等が挙げられる。これらのうち、スチレン系単量体との高い共重合性を示す点で、マレイミド化合物が好ましい。
【００３０】
マレイミド化合物としては、マレイミド及びＮ−置換マレイミド化合物を好ましく使用することができる。Ｎ−置換マレイミド化合物としては、Ｎ−メチルマレイミド、Ｎ−エチルマレイミド、Ｎ−ｎ−プロピルマレイミド、Ｎ−イソプロピルマレイミド、Ｎ−ｎ−ブチルマレイミド、Ｎ−イソブチルマレイミド、Ｎ−ｔｅｒｔ−ブチルマレイミド、Ｎ−ペンチルマレイミド、Ｎ−ヘキシルマレイミド、Ｎ−ヘプチルマレイミド、Ｎ−オクチルマレイミド、Ｎ−ラウリルマレイミド、Ｎ−ステアリルマレイミド等のＮ−アルキル置換マレイミド化合物；Ｎ−シクロペンチルマレイミド、Ｎ−シクロヘキシルマレイミド等のＮ−シクロアルキル置換マレイミド化合物；Ｎ−ベンジルマレイミド等のＮ−アラルキル置換マレイミド化合物；Ｎ−フェニルマレイミド、Ｎ−（４−ヒドロキシフェニル）マレイミド、Ｎ−（４−アセチルフェニル）マレイミド、Ｎ−（４−メトキシフェニル）マレイミド、Ｎ−（４−エトキシフェニル）マレイミド、Ｎ−（４−クロロフェニル）マレイミド、Ｎ−（４−ブロモフェニル）マレイミド等のＮ−アリール置換マレイミド化合物等が挙げられる。なお、イミド基含有ビニル単量体としては、これらのうちの１種又は２種以上を使用することができる。
【００３１】
ブロック共重合体（Ｐ）の製造に使用するイミド基含有ビニル単量体は、上記の中でも、下記式（３）で表される化合物が好ましい。
【化１】
0006973698.tif 000002
（式（３）中、Ｒ６は、水素原子、炭素数１〜３のアルキル基、シクロヘキシル基、フェニル基、又は、フェニル基の任意の位置にヒドロキシ基、炭素数１〜２のアルコキシ基、アセチル基若しくはハロゲン原子が結合した置換フェニル基を表す。）
【００３２】
ブロック共重合体（Ｐ）が芳香族ビニル単位を有する場合、芳香族ビニル単位の含有割合は、ブロック共重合体（Ｐ）の全構造単位に対して、０．５質量％以上が好ましく、１質量％以上がより好ましく、２質量％以上が更に好ましい。芳香族ビニル単位の上限については、ブロック共重合体（Ｐ）の全構造単位に対して、２０質量％以下が好ましく、１５質量％以下がより好ましく、１０質量％以下が更に好ましい。
【００３３】
ブロック共重合体（Ｐ）がイミド基含有ビニル単位を有する場合、イミド基含有ビニル単位の含有割合は、ブロック共重合体（Ｐ）の全構造単位に対して、０．５質量％以上が好ましく、１質量％以上がより好ましく、２質量％以上が更に好ましい。イミド基含有ビニル単位の上限については、ブロック共重合体（Ｐ）の全構造単位に対して、３０質量％以下が好ましく、２５質量％以下がより好ましく、２０質量％以下が更に好ましい。また、ブロック共重合体（Ｐ）の製造に際し、芳香族ビニル単量体とイミド基含有ビニル単量体とを併用する場合、イミド基含有ビニル単量体１モルに対する、芳香族ビニル単量体の使用割合は、好ましくは０．０１〜２０モルであり、より好ましくは０．１〜１０モルであり、更に好ましくは０．２〜５モルである。
【００３４】
ブロック共重合体（Ｐ）は、本開示により奏される効果を妨げない限り、（メタ）アクリル系単量体、芳香族ビニル単量体及びイミド基含有ビニル単量体以外のビニル単量体（以下「その他のビニル単量体」ともいう）に由来する構造単位を有していてもよい。その他のビニル単量体としては、例えば、（メタ）アクリルアミド、ｔｅｒｔ−ブチル（メタ）アクリルアミド、Ｎ−メチロールアクリルアミド等の（メタ）アクリルアミド化合物；酢酸ビニル、安息香酸ビニル等が挙げられる。ブロック共重合体（Ｐ）における、その他のビニル単量体に由来する構造単位の含有割合は、ブロック共重合体（Ｐ）の全構造単位に対して、好ましくは５質量％以下、より好ましくは３質量％以下、更に好ましくは１質量％以下、特に好ましくは０．５質量％以下である。
【００３５】
（水素結合性官能基）
ブロック共重合体（Ｐ）は、水素結合性官能基を有する。ブロック共重合体（Ｐ）が有する水素結合性官能基としては、例えば、水酸基、アミノ基（１級アミノ基、２級アミノ基及び３級アミノ基を含む）、カルボキシ基、アミド基、チオール基、スルホニル基等が挙げられる。これらのうち、セラミック粉体への吸着性が高く、セラミック粉体の分散安定性を高くできる点で、水酸基、アミノ基及びカルボキシ基が好ましく、水酸基が特に好ましい。
【００３６】
ブロック共重合体（Ｐ）の水素結合性官能基量を調整しやすい点、及び水素結合性官能基を有するブロック共重合体を製造しやすい点で、ブロック共重合体（Ｐ）は、水素結合性官能基を有するビニル単量体（以下「水素結合性基含有ビニル単量体」ともいう）を用いて製造されることが好ましい。水素結合性基含有ビニル単量体は、水酸基を有することが好ましく、その具体例としては、（メタ）アクリル酸２−ヒドロキシエチル、（メタ）アクリル酸２−ヒドロキシプロピル、（メタ）アクリル酸３−ヒドロキシプロピル、（メタ）アクリル酸２−ヒドロキシブチル、（メタ）アクリル酸３−ヒドロキシブチル及び（メタ）アクリル酸４−ヒドロキシブチル等の（メタ）アクリル酸ヒドロキシアルキル化合物；ポリアルキレングリコール（ポリエチレングリコール、ポリプロピレングリコール等）のモノ（メタ）アクリル酸エステル化合物；ｐ−ヒドロキシスチレン、ｍ−ヒドロキシスチレン、ｏ−ヒドロキシスチレン、ｐ−イソプロペニルフェノール、ｍ−イソプロペニルフェノール及びｏ−イソプロペニルフェノール等のヒドロキシスチレン化合物；Ｎ−（４−ヒドロキシフェニル）マレイミド等のヒドロキシ置換マレイミド化合物等が挙げられる。水素結合性基含有ビニル単量体としては、上記の中でも、（メタ）アクリル酸ヒドロキシアルキル化合物を用いることが特に好ましい。
【００３７】
ブロック共重合体（Ｐ）において、水素結合性基含有ビニル単量体に由来する構造単位の含有割合は、無機粒子の分散安定性を十分に高くする観点から、ブロック共重合体（Ｐ）の全構造単位に対して、５質量％以上であることが好ましく、７質量％以上であることがより好ましく、８質量％以上であることが更に好ましい。水素結合性基含有ビニル単量体に由来する構造単位の含有割合の上限については、スラリー組成物の溶剤成分への溶解性を確保する観点から、ブロック共重合体（Ｐ）の全構造単位に対して、２５質量％以下であることが好ましく、２０質量％以下であることがより好ましく、１５質量％以下であることが更に好ましい。なお、水素結合性基含有ビニル単量体としては、１種のみを用いてもよいし、２種以上を組み合わせて用いてもよい。
【００３８】
ブロック共重合体（Ｐ）は、（メタ）アクリル単位を主体とする重合体であり、ポリビニルアセタール構造を実質的に有しない。ここで、本明細書において、「ポリビニルアセタール構造を実質的に有しない」とは、ブロック共重合体（Ｐ）がポリビニルアセタール構造由来の特性を示さないことを意味する。ただし、ブロック共重合体（Ｐ）が、本開示の効果を妨げない程度に微量のポリビニルアセタール構造を有することは許容される。具体的には、ブロック共重合体（Ｐ）中のポリビニルアセタール構造の割合は、典型的には２質量％以下であり、好ましくは１質量％以下、より好ましくは０．５質量％以下、更に好ましくは０．１質量％以下であり、ポリビニルアセタール構造を有しないことが特に好ましい。
【００３９】
（ブロック共重合体（Ｐ）の構造）
ブロック共重合体（Ｐ）は、２個以上の重合体ブロックを有する限り、１分子内における重合体ブロックの数や配列順序等は特に限定されない。ブロック共重合体（Ｐ）の具体例としては、例えば、重合体ブロック（Ａ）と重合体ブロック（Ｂ）とからなる（ＡＢ）ジブロック体、重合体ブロック（Ａ）／重合体ブロック（Ｂ）／重合体ブロック（Ａ）からなる（ＡＢＡ）トリブロック体、重合体ブロック（Ａ）と重合体ブロック（Ｂ）と重合体ブロック（Ｃ）とからなる（ＡＢＣ）トリブロック体等が挙げられる。また、ブロック共重合体（Ｐ）は、重合体ブロックを４個以上有するポリブロック共重合体であってもよい。これらのうち、セラミック粉体の分散安定性が高く、粘度が十分に低いスラリー組成物を効率的に製造できる点で、ブロック共重合体（Ｐ）１分子あたりの重合体ブロックの数は、２個以上７個以下が好ましく、２個以上５個以下がより好ましく、２個又は３個が更に好ましい。
【００４０】
ブロック共重合体（Ｐ）が有する少なくとも２個の重合体ブロックは、全部のブロックが水素結合性官能基を有していてもよいし、２個以上の重合体ブロックのうち一部のブロックのみが水素結合性官能基を有していてもよい。セラミック粉体の分散安定性を十分に高くする観点から、ブロック共重合体（Ｐ）が有する少なくとも２個の重合体ブロックは、下記の［ｉ］又は［ｉｉ］を満たすことが好ましい。
［ｉ］２個以上の重合体ブロックのうち、一部のブロックは水素結合性官能基を有し、残りのブロックは水素結合性官能基を有しない。
［ｉｉ］２個以上の重合体ブロックが水素結合性官能基を有し、かつ水素結合性基含有ビニル単量体に由来する構造単位の含有割合が重合体ブロック間で異なる。
【００４１】
ブロック共重合体（Ｐ）の各重合体ブロックは、ビニル単量体に由来する構造単位を主体とする。１つの好ましい態様は、ブロック共重合体（Ｐ）は、ガラス転移温度（Ｔｇ）が３０℃以上である重合体ブロック（以下「ハードセグメント」ともいう）と、Ｔｇが３０℃未満である重合体ブロック（以下「ソフトセグメント」ともいう）と、を有する。この態様によれば、ブロック共重合体（Ｐ）として、ミクロ相分離構造の形成等により疑似架橋構造を形成し得る重合体を得ることができる。また、こうしたブロック共重合体（Ｐ）を用いて製造されるセラミックグリーンシートによれば、スラリー粘度を低くしたまま破断エネルギーを高くでき、機械的特性の向上を図ることができる点で好適である。
【００４２】
ハードセグメントのＴｇは、好ましくは５０℃以上であり、より好ましくは７５℃以上であり、更に好ましくは１００℃以上である。また、原料となる単量体の制約等から、ハードセグメントのＴｇは一般に２５０℃以下である。ハードセグメントのＴｇの範囲は、好ましくは５０℃以上２５０℃以下であり、より好ましくは７５℃以上２５０℃以下であり、更に好ましくは１００℃以上２５０℃以下である。本明細書において、重合体ブロックのガラス転移温度（Ｔｇ）は、後述する実施例に記載の通り、Ｆоｘの式により算出した値である。
【００４３】
ソフトセグメントのＴｇは、好ましくは２５℃以下であり、より好ましくは２０℃以下であり、更に好ましくは１０℃以下である。また、ソフトセグメントのＴｇは、好ましくは−５０℃以上であり、より好ましくは−３０℃以上であり、更に好ましくは−２０℃以上である。ソフトセグメントのＴｇの範囲は、好ましくは−５０℃以上３０℃未満であり、より好ましくは−３０℃以上３０℃未満であり、更に好ましくは−２０℃以上３０℃未満である。
【００４４】
ブロック共重合体（Ｐ）中のハードセグメントの質量比は、ミクロ相分離構造の形成等により疑似架橋構造を形成し得る観点から、好ましくは３質量％以上であり、より好ましくは５質量％以上であり、更に好ましくは１０質量％以上である。また、当該質量比の上限については、スラリー組成物の粘度の上昇を抑制するため、及びセラミックグリーンシートの柔軟性の低下を抑制するために、好ましくは５０質量％以下であり、より好ましくは３５質量％以下であり、更に好ましくは２０％質量以下である。なお、ブロック共重合体（Ｐ）中のハードセグメントの質量比は、ブロック共重合体（Ｐ）を製造する際の各ブロックの仕込み比（以下「仕込みブロック比」ともいう。単位：質量比）と、各モノマーの重合率（％）とから算出した値である。
【００４５】
ブロック共重合体（Ｐ）がハードセグメントとソフトセグメントとを有する場合、ハードセグメントとして、芳香族ビニル単位及びイミド基含有ビニル単位を有する重合体ブロックを含むことが好ましい。芳香族ビニル単位及びイミド基含有ビニル単位を有する重合体ブロックによれば、ガラス転移温度が十分に高いセグメントを形成でき、ミクロ相分離構造の形成等により疑似架橋構造を形成し得る重合体を簡便に製造できる点で好ましい。この重合体ブロックは、好ましくは、芳香族ビニル単位と、マレイミド化合物に由来する構造単位とを有する重合体ブロックであり、より好ましくは、スチレン系単量体に由来する構造単位と、マレイミド化合物に由来する構造単位とを有する重合体ブロックである。当該重合体ブロックにおいて、芳香族ビニル単位及びイミド基含有ビニル単位の合計の含有割合は、４０質量％以上が好ましく、５０質量％以上がより好ましく、５５質量％以上が更に好ましい。
【００４６】
ブロック共重合体（Ｐ）のブロック構造の好ましい態様としては、下記の［１］及び［２］の態様が挙げられる。
［１］（メタ）アクリル単位を主体とする第１ブロックと、（メタ）アクリル単位を主体とし、かつ第１ブロックとは単量体組成が異なる第２ブロックと、を含むブロック共重合体。
［２］（メタ）アクリル単位を主体とする重合体ブロックと、芳香族ビニル単位及びイミド基含有ビニル単位を有する重合体ブロックと、を含むブロック共重合体。
【００４７】
上記［１］の場合、より具体的には、下記［１−１］及び［１−２］の態様が挙げられる。
［１−１］（メタ）アクリル単位を主体とする第１ブロックと、（メタ）アクリル単位を主体とする第２ブロックとを含み、第１ブロック及び第２ブロックのうち一方は水素結合性官能基を有し、他方は水素結合性官能基を有しないブロック共重合体。
［１−２］（メタ）アクリル単位を主体とする第１ブロックと、（メタ）アクリル単位を主体とする第２ブロックとを含み、第１ブロック及び第２ブロックは共に水素結合性官能基を有し、かつ水素結合性基含有ビニル単量体に由来する構造単位の含有割合が重合体ブロック間で異なるブロック共重合体。
【００４８】
上記［２］の場合、より具体的には、下記［２−１］及び［２−２］の態様が挙げられる。
［２−１］（メタ）アクリル単位を主体とする重合体ブロックと、芳香族ビニル単位及びイミド基含有ビニル単位を有する重合体ブロックと、を含み、これら重合体ブロックのうち一方は水素結合性官能基を有し、他方は水素結合性官能基を有しないブロック共重合体。
［２−２］（メタ）アクリル単位を主体とする重合体ブロックと、芳香族ビニル単位及びイミド基含有ビニル単位を有する重合体ブロックと、を含み、これら重合体ブロックは共に水素結合性官能基を有し、かつ水素結合性基含有ビニル単量体に由来する構造単位の含有割合が重合体ブロック間で異なるブロック共重合体。
【００４９】
ブロック共重合体（Ｐ）につき、ゲルパーミエーションクロマトグラフィー（ＧＰＣ）により測定したポリスチレン換算の数平均分子量（Ｍｎ）は、１０，０００〜５００，０００の範囲であることが好ましい。Ｍｎが１０，０００以上あると、ブロック共重合体（Ｐ）を用いて製造されるセラミックグリーンシートの強度を十分に高くできる点で好ましい。また、Ｍｎが５００，０００以下であると、スラリー組成物の粘度が高くなり過ぎることを抑制でき、塗布性及び取扱い性を十分に確保することができる点で好ましい。ブロック共重合体（Ｐ）のＭｎは、より好ましくは２０，０００以上であり、更に好ましくは３０，０００以上であり、特に好ましくは５０，０００以上である。また、ブロック共重合体（Ｐ）のＭｎは、より好ましくは３００，０００以下であり、更に好ましくは２５０，０００以下であり、特に好ましくは１５０，０００以下である。
【００５０】
ブロック共重合体（Ｐ）につき、ＧＰＣにより測定したポリスチレン換算の重量平均分子量（Ｍｗ）は、３０，０００〜７００，０００の範囲であることが好ましい。ブロック共重合体（Ｐ）のＭｗは、より好ましくは４０，０００以上であり、更に好ましくは５０，０００以上であり、特に好ましくは７０，０００以上である。また、ブロック共重合体（Ｐ）のＭｗは、より好ましくは５００，０００以下であり、更に好ましくは３００，０００以下であり、特に好ましくは２５０，０００以下である。
【００５１】
ブロック共重合体（Ｐ）における、重量平均分子量（Ｍｗ）と数平均分子量（Ｍｎ）との比で表される分子量分布（Ｍｗ／Ｍｎ）は、ブロック共重合体（Ｐ）を含むスラリー組成物の粘度が高くなり過ぎることを抑制できる点で、３．０以下であることが好ましい。また、Ｍｗ／Ｍｎが３．０以下である場合、スラリー組成物の粘度を大きく上昇させる高分子量成分が少なく、スラリー組成物の粘度を十分に低くできるため、ブロック共重合体（Ｐ）の高分子量化を図ることができる。このため、スラリー組成物を用いて得られるセラミックグリーンシートの強度を高くすることができる。Ｍｗ／Ｍｎは、より好ましくは２．８以下であり、更に好ましくは２．５以下であり、特に好ましくは２．２以下である。Ｍｗ／Ｍｎの下限値については、製造容易性の観点から１．１以上が好ましい。
【００５２】
＜ブロック共重合体（Ｐ）の製造＞
ブロック共重合体（Ｐ）は、分子量分布が十分に小さいブロック共重合体（Ｐ）を得ることができる点で、リビングラジカル重合法により上記単量体を重合して製造することが好ましい。例えば溶液重合法による場合、有機溶媒及び単量体を反応器に仕込み、重合制御剤及びラジカル重合開始剤を添加して、好ましくは加熱して共重合することにより、目的とするブロック共重合体（Ｐ）を得ることができる。各原料の仕込み方法は、全ての原料を一括して仕込むバッチ式の初期一括仕込みでもよく、少なくとも一部の原料を連続的に反応器中に供給するセミ連続仕込みでもよく、全原料を連続供給し、同時に反応器から連続的に生成物を抜き出す連続重合方式でもよい。
【００５３】
ブロック共重合体（Ｐ）の製造に際し、リビングラジカル重合法としては、公知の重合法を採用することができる。用いるリビングラジカル重合法の具体例としては、交換連鎖移動機構のリビングラジカル重合法、結合−解離機構のリビングラジカル重合法、原子移動機構のリビングラジカル重合法等が挙げられる。これらの具体例としては、交換連鎖移動機構のリビングラジカル重合として、可逆的付加−開裂連鎖移動重合法（ＲＡＦＴ法）、ヨウ素移動重合法、有機テルル化合物を用いる重合法（ＴＥＲＰ法）、有機アンチモン化合物を用いる重合法（ＳＢＲＰ法）、有機ビスマス化合物を用いる重合法（ＢＩＲＰ法）等を；結合−解離機構のリビングラジカル重合として、ニトロキシラジカル法（ＮＭＰ法）等を；原子移動機構として、原子移動ラジカル重合法（ＡＴＲＰ法）等を、それぞれ挙げることができる。これらの中でも、最も広範囲なビニル単量体に適用でき、かつ重合の制御性に優れている点で、交換連鎖移動機構のリビングラジカル重合法が好ましく、実施の簡便さの観点から、ＲＡＦＴ法によることが特に好ましい。
【００５４】
ＲＡＦＴ法では、重合制御剤（ＲＡＦＴ剤）及びフリーラジカル重合開始剤の存在下、可逆的な連鎖移動反応を介して重合が進行する。ＲＡＦＴ剤としては、ジチオエステル化合物、ザンテート化合物、トリチオカーボネート化合物及びジチオカーバメート化合物等、公知の各種ＲＡＦＴ剤を使用することができる。ＲＡＦＴ剤は、活性点を１箇所のみ有する単官能型の化合物を用いてもよいし、活性点を２箇所以上有する多官能型の化合物を用いてもよい。Ａ−（ＢＡ）ｎ型構造、Ｂ−（ＡＢ）ｎ型構造、又は（ＡＢ）ｍ−Ｃ−（ＢＡ）ｎ型構造のブロック共重合体（ただし、ｎ及びｍは１以上の整数）を製造する場合には、当該ブロック共重合体を効率的に得やすい点で、２官能型のＲＡＦＴ剤を用いることが好ましい。ＲＡＦＴ剤の使用量は、目標とするブロック共重合体の数平均分子量（Ｍｎ）に応じて適宜調整される。
【００５５】
ＲＡＦＴ法による重合の際に用いる重合開始剤としては、アゾ化合物、有機過酸化物及び過硫酸塩等の公知のラジカル重合開始剤を使用することができる。これらの中でも、安全上取り扱いやすく、ラジカル重合時の副反応が起こりにくい点で、アゾ化合物が好ましい。アゾ化合物の具体例としては、２，２’−アゾビス（イソブチロニトリル）、２，２’−アゾビス（２，４−ジメチルバレロニトリル）、２，２’−アゾビス（４−メトキシ−２，４−ジメチルバレロニトリル）、ジメチル−２，２’−アゾビス（２−メチルプロピオネート）、２，２’−アゾビス（２−メチルブチロニトリル）、１，１’−アゾビス（シクロヘキサン−１−カルボニトリル）、２，２’−アゾビス［Ｎ−（２−プロペニル）−２−メチルプロピオンアミド］、２，２’−アゾビス（Ｎ−ブチル−２−メチルプロピオンアミド）等が挙げられる。ラジカル重合開始剤としては、１種類のみ使用してもよく、２種以上を併用してもよい。
【００５６】
ラジカル重合開始剤の使用量は、特に制限されないが、分子量分布がより小さい重合体を得る点から、ＲＡＦＴ剤１質量部に対して、１質量部以下とすることが好ましく、０．８質量部以下とすることがより好ましい。重合反応を安定的に行う観点から、ラジカル重合開始剤の使用量の下限については、ＲＡＦＴ剤１質量部に対して、０．０１質量部以上とすることが好ましく、０．０５質量部以上とすることがより好ましい。ＲＡＦＴ剤１質量部に対するラジカル重合開始剤の使用量は、０．０１〜１質量部が好ましく、０．０５〜０．８質量部がより好ましい。
【００５７】
ＲＡＦＴ法による重合反応において、反応温度は、好ましくは４０℃以上１００℃以下であり、より好ましくは４５℃以上９０℃以下であり、更に好ましくは５０℃以上８０℃以下である。反応温度が４０℃以上であると、重合反応を円滑に進めることができる点で好ましく、反応温度が１００℃以下であると、副反応を抑制できるとともに、使用できる開始剤や溶剤に関する制限が緩和される点で好ましい。反応時間は、使用する単量体等に応じて適宜設定され得るが、１時間以上４８時間以下であることが好ましく、３時間以上２４時間以下であることがより好ましい。重合反応は、必要に応じて連鎖移動剤（例えば、炭素数２〜２０のアルキルチオール化合物等）の存在下で実施してもよい。
【００５８】
例えば、ＲＡＦＴ重合により重合体ブロック（Ａ）−重合体ブロック（Ｂ）からなるジブロック共重合体を得る場合、具体的な重合方法としては、単官能型のＲＡＦＴ剤を用いて各ブロックを順次重合することにより、目的とするジブロック共重合体を製造する方法が挙げられる。この方法では、まず、第１重合工程として、単官能型のＲＡＦＴ剤及びラジカル重合開始剤の存在下、単量体を重合して重合体ブロック（Ａ）を得る。次いで、第２重合工程として、重合体ブロック（Ａ）の存在下、単量体を重合して、重合体ブロック（Ａ）−重合体ブロック（Ｂ）を得る。こうしてブロック数が２個のブロック共重合体（Ｐ）を得ることができる。また、上記重合工程を繰り返すことにより、ブロック数が３個以上のブロック共重合体（Ｐ）を製造することができる。例えば、第１重合工程及び第２製造工程により重合体ブロック（Ａ）−重合体ブロック（Ｂ）を得た後、重合体ブロック（Ａ）−重合体ブロック（Ｂ）の存在下で単量体を重合することにより、重合体ブロック（Ａ）−重合体ブロック（Ｂ）−重合体ブロック（Ｃ）からなるトリブロック共重合体、あるいは重合体ブロック（Ａ）−重合体ブロック（Ｂ）−重合体ブロック（Ａ）からなるトリブロック共重合体を得ることができる。
【００５９】
また、ブロック数が５個のブロック共重合体として、ＲＡＦＴ重合により重合体ブロック（Ａ）−重合体ブロック（Ｂ）−重合体ブロック（Ｃ）−重合体ブロック（Ｂ）−重合体ブロック（Ａ）からなるペンタブロック共重合体を得る場合、その製造方法としては、上記のように単官能型のＲＡＦＴ剤を用いて各ブロックを順次重合する方法の他、二官能型のＲＡＦＴ剤を用いて三段階の重合を行うことにより、目的とするペンタブロック共重合体を製造する方法が挙げられる。この方法では、まず、第１重合工程として、二官能型のＲＡＦＴ剤（例えば、１，４?ビス（ｎ?ドデシルスルファニルチオカルボニルスルファニルメチル）ベンゼン、Ｓ，Ｓ−ジベンジルトリチオカーボネート等）及びラジカル重合開始剤の存在下、単量体を重合して重合体ブロック（Ａ）を得る。次いで、第２重合工程として、重合体ブロック（Ａ）の存在下、単量体を重合することにより、重合体ブロック（Ａ）−重合体ブロック（Ｂ）−重合体ブロック（Ａ）を得る。さらに、第３重合工程として、重合体ブロック（Ａ）−重合体ブロック（Ｂ）−重合体ブロック（Ａ）の存在下、単量体を重合することにより、重合体ブロック（Ａ）−重合体ブロック（Ｂ）−重合体ブロック（Ｃ）−重合体ブロック（Ｂ）−重合体ブロック（Ａ）からなるペンタブロック共重合体が得られる。二官能型のＲＡＦＴ剤を用いる方法によれば、製造工程の簡略化を図ることができ、生産効率を向上できる点で好適である。
【００６０】
ブロック共重合体（Ｐ）の製造に際しては、リビングラジカル重合において公知の重合溶媒を用いることができる。具体的には、ベンゼン、トルエン、キシレン及びアニソール等の芳香族化合物；酢酸メチル、酢酸エチル、酢酸プロピル及び酢酸ブチル等のエステル化合物；アセトン及びメチルエチルケトン等のケトン化合物；ジメチルホルムアミド、アセトニトリル、ジメチルスルホキシド、アルコール、水等が挙げられる。溶液重合法によりブロック共重合体（Ｐ）を製造した場合、重合溶媒に溶解されたブロック共重合体（Ｐ）は、再沈殿法等の公知の脱溶媒方法、及び加熱処理等の乾燥方法により単離することができる。また、重合溶媒を使用せず、塊状重合等の態様で行ってもよい。
【００６１】
《スラリー組成物》
本開示のスラリー組成物は、セラミックグリーンシートの製造に用いられる重合体組成物であり、ブロック共重合体（Ｐ）と、セラミック粉体とを含む。セラミック粉体としては、セラミックコンデンサの誘電体層を構成する材料として公知のものを使用でき、例えば、チタン酸バリウム、酸化チタン、アルミナ、ジルコニア、酸化亜鉛、ケイ酸アルミニウム、窒化ケイ素等の誘電体粉体が挙げられる。スラリー組成物におけるブロック共重合体（Ｐ）の含有量は、セラミック粉体１００質量部に対して、好ましくは１〜７０質量部であり、より好ましくは３〜５０質量部である。
【００６２】
上記スラリー組成物には、必要に応じて溶剤が配合される。溶剤としては、有機溶媒を好ましく使用でき、例えば、トルエン、キシレン、メチルシクロヘキサン、ターピネオール等の炭化水素類；エタノール、ｎ−プロパノール、イソプロパノール、ｎ−ブタノール等のアルコール類；アセトン、メチルエチルケトン、メチルイソブチルケトン等のケトン類；エチレングリコールモノエチルエーテル、エチレングリコールモノブチルエーテル、プロピレングリコールモノメチルエーテル等のエーテル類；酢酸エチル、酢酸ブチル、酢酸イソブチル、プロピレングリコールモノメチルエーテルアセテート等のエステル類、等が挙げられる。溶剤としては、１種を単独で又は２種以上を組み合わせて使用することができる。スラリー組成物における溶剤の含有量は、セラミック粉体１００質量部に対して、好ましくは１０〜５００質量部であり、より好ましくは３０〜２００質量部である。
【００６３】
スラリー組成物には、ブロック共重合体（Ｐ）、セラミック粉体及び溶剤のほか、例えば可塑剤、分散剤、レベリング剤、消泡剤等の公知の添加剤が配合されてもよい。これらの配合割合は、本開示の効果を損なわない範囲で、各添加剤に応じて適宜設定することができる。スラリー組成物の調製は、例えば、セラミック粉体を、バインダー及び必要に応じて溶剤等と共に、ビーズミル等によって混合することにより行うことができる。
【００６４】
スラリー組成物の粘度は、８０ｍＰａ・ｓ以上であることが好ましく、１００ｍＰａ・ｓ以上であることがより好ましい。スラリー粘度を８０ｍＰａ・ｓ以上とすることで、スラリー組成物を支持体上に塗布した場合に薄膜形状を確保することができる。スラリー粘度の上限については、塗布性を確保する観点から、３０００ｍＰａ・ｓ以下であることが好ましく、２０００ｍＰａ・ｓ以下であることがより好ましい。なお、スラリー組成物の粘度は、Ｂ型粘度計を用いて、ローター回転速度を６ｒｐｍに設定して２５℃で測定した値である。
【００６５】
《セラミックグリーンシート及び積層セラミックコンデンサ》
本開示のセラミックグリーンシートは、ブロック共重合体（Ｐ）及びセラミック粉体を含むスラリー組成物を用いて製造される。また、得られたセラミックグリーンシートを積層することにより、上記のスラリー組成物により誘電体層が形成された積層セラミックコンデンサを製造することができる。セラミックグリーンシート及び積層セラミックコンデンサを製造する方法は特に限定されず、公知の方法により行うことができる。
【００６６】
具体的には、まず、ブロック共重合体（Ｐ）とセラミック粉体とを含むスラリー組成物を、離型処理されたＰＥＴ等の支持体上に塗布する。続いて、乾燥処理によって支持体上のスラリー組成物から揮発成分を除去して成膜し、セラミックグリーンシートを得る。このセラミックグリーンシート上に、内部電極となる金属ペーストを印刷して乾燥し、電極付きセラミックグリーンシートを支持体から剥離する。これを複数枚積層して加熱圧着することにより積層体を作製し、積層体を所定の形状に切断してセラミックグリーンチップを得る。得られたセラミックグリーンチップを熱処理することによって脱脂（バインダーの熱分解）を行った後、セラミックを高温で焼結する。こうして積層セラミックコンデンサが得られる。
【実施例】
【００６７】
以下、実施例により本開示を具体的に説明するが、本開示はこれらの実施例に限定されるものではない。なお、以下において「部」及び「％」は、特に断らない限り「質量部」及び「質量％」をそれぞれ意味する。製造例及び比較製造例で得られた重合体の分析方法は以下の通りである。【００６８】
＜分子量測定＞
得られた重合体について、以下の条件にてゲルパーミエーションクロマトグラフィー（ＧＰＣ）測定を行い、ポリスチレン換算による数平均分子量（Ｍｎ）及び重量平均分子量（Ｍｗ）を得た。また、得られたＭｎ及びＭｗの値から分子量分布（Ｍｗ／Ｍｎ）を算出した。
○測定条件
カラム：東ソー（株）製ＴＳＫｇｅｌ  ＳｕｐｅｒＭｕｌｔｉｐｏｒｅＨＺ−Ｍ×４本
溶媒：テトラヒドロフラン
温度：４０℃
検出器：ＲＩ
流速：６００μＬ／ｍｉｎ【００６９】
＜ガラス転移温度（Ｔｇ）＞
重合体ブロックのガラス転移温度（Ｔｇ）は、重合体ブロックを構成する各モノマーのホモポリマーのガラス転移温度に基づき、下記数式（４）で表されるＦｏｘの式により算出した。
１／Ｔｇ＝（Ｗ１／Ｔｇ１）＋（Ｗ２／Ｔｇ２）＋・・・・＋（Ｗｎ／Ｔｇｎ）
…（４）
なお、数式（４）は、Ｔｇの算出対象の重合体が、モノマー１、モノマー２、…及びモノマーｎ（ｎは整数）からなる共重合体である場合の算出式である。数式（４）中、Ｗ１、Ｗ２、…及びＷｎは、重合体ブロック中における各モノマーの質量分率を示し、Ｔｇ１、Ｔｇ２、…及びＴｇｎは、各モノマーのホモポリマーのガラス転移温度（単位：Ｋ）を示す。【００７０】
１．ブロック共重合体の製造
＜製造例１＞重合体Ａの製造
・第１重合工程（重合体ブロック（Ａ）の製造）
撹拌機、温度計、還流冷却器及び窒素導入管を装着したフラスコに、アクリル酸メチル（以下「ＭＡ」ともいう）１９．５部、アクリル酸ｎ−ブチル（以下「ＢＡ」ともいう）１０．５部、アクリル酸２−ヒドロキシエチル（以下「ＨＥＡ」ともいう）７０部、２−｛［（２−カルボキシエチル）スルファニルチオカルボニル］スルファニル｝プロパン酸（以下「ＣＢＳＴＳＰ」ともいう）１．６０部、２,２’−アゾビス（２−メチルブチロニトリル）（以下「ＡＢＮ−Ｅ」ともいう）０．１４部、及びアセトニトリル１８４部を仕込み、窒素バブリングで十分脱気し、７０℃の恒温槽で重合を開始した。５時間後、室温まで冷却して重合を停止した。ガスクロマトグラフィー（ＧＣ）測定により残存モノマー量を測定し、モノマー重合率及びブロック組成を算出したところ、各モノマー重合率は、ＭＡ３８％、ＢＡ３３％、ＨＥＡ４２％であり、ブロック組成は表２に示す通りであった。なお、ブロック組成は、モノマー重合率から算出した（以下同じ）。ＧＰＣ測定（ポリスチレン換算）により重合体の分子量を測定したところ、Ｍｎ５，６００、Ｍｗ６，１００、Ｍｗ／Ｍｎ１．０８であった。【００７１】
・第２重合工程（重合体ブロック（Ｂ）の製造）
次いで、ＭＡ９０部、ＢＡ２１０部、メタクリル酸メチル（以下「ＭＭＡ」ともいう）３００部、ＡＢＮ−Ｅ１．２０部、及びアセトニトリル２８０部を仕込み、窒素バブリングで十分脱気し、８０℃の恒温槽で重合を再開始した。５時間後、室温まで冷却して重合を停止し、ブロック共重合体（これを「重合体Ａ」とする）を含む溶液を得た。ガスクロマトグラフィー（ＧＣ）測定により残存モノマー量を測定し、モノマー重合率及びブロック組成を算出したところ、各モノマー重合率は、ＭＡ（第１重合工程残存分及び第２重合工程追加分）８８％、ＢＡ（第１重合工程残存分及び第２重合工程追加分）８７％、ＭＭＡ＞９９％、ＨＥＡ（第１重合工程残存分）９０％であり、ブロック組成は表２に示す通りであった。ＧＰＣ測定（ポリスチレン換算）によりブロック共重合体の分子量を測定したところ、Ｍｎ６０，０００、Ｍｗ１１４，８００、Ｍｗ／Ｍｎ１．９１であった。【００７２】
得られた重合溶液をメタノール／水混合溶媒から再沈殿精製、真空乾燥することで、ブロック共重合体Ａを得た。得られたブロック共重合体Ａの分子量は、ＧＰＣ測定（ポリスチレン換算）により、Ｍｎ６７，１００、Ｍｗ１１９，７００、Ｍｗ／Ｍｎ１．７８であった。なお、表１には仕込みブロック比（質量％）を併せて示した。製造例１では、第１重合工程及び第２重合工程により得られる重合体が有する各ブロックの割合が、重合体ブロック（Ａ）：重合体ブロック（Ｂ）＝１４：８６（質量比）となるように各重合工程でのモノマー仕込み量を設定した。【００７３】
＜製造例２、５〜７及び比較製造例１、２＞重合体Ｂ、Ｅ〜Ｇ、Ｉ、Ｊの製造
フラスコに仕込む原料の種類及び仕込み量を表１に記載の通り変更するとともに、重合温度を適宜調整した以外は製造例１と同様の操作を行い、ブロック共重合体である重合体Ｂ、Ｅ〜Ｇ、Ｉ、Ｊを得た。重合体Ｂ、Ｅ〜Ｇ、Ｉ、Ｊにおけるブロック組成及び分子量の分析結果を表２に示す。【００７４】
＜製造例３＞重合体Ｃの製造
・第１重合工程（重合体ブロック（Ａ）の製造）
撹拌機、温度計、還流冷却器及び窒素導入管を装着したフラスコに、Ｎ−フェニルマレイミド（以下「ＰｈＭＩ」ともいう）６１．５部、スチレン（以下「Ｓｔ」ともいう）３８．５部、ＣＢＳＴＳＰ２．２９部、ＡＢＮ−Ｅ０．１５部、及びアセトニトリル２６８部を仕込み、窒素バブリングで十分脱気し、７０℃の恒温槽で重合を開始した。５時間後、室温まで冷却して重合を停止した。ガスクロマトグラフィー（ＧＣ）測定により残存モノマー量を測定し、モノマー重合率及びブロック組成を算出したところ、各モノマー重合率は、ＰｈＭＩ＞９８％、Ｓｔ＞９８％であり、ブロック組成は表２に示す通りであった。ＧＰＣ測定（ポリスチレン換算）により重合体の分子量を測定したところ、Ｍｎ７，９００、Ｍｗ９，２００、Ｍｗ／Ｍｎ１．１７であった。【００７５】
・第２重合工程（重合体ブロック（Ｂ）の製造）
次いで、ＭＡ１１４部、ＢＡ２６６部、ＭＭＡ３２８部、ＡＢＮ−Ｅ１．４０部、及びアセトニトリル２６７部を仕込み、窒素バブリングで十分脱気し、８０℃の恒温槽で重合を再開始した。５時間後、室温まで冷却して重合を停止した。ガスクロマトグラフィー（ＧＣ）測定により残存モノマー量を測定し、モノマー重合率及びブロック組成を算出したところ、各モノマー重合率は、ＭＡ８５％、ＢＡ８５％、ＭＭＡ＞９９％であり、ブロック組成は表２に示す通りであった。ＧＰＣ測定（ポリスチレン換算）によりブロック共重合体の分子量を測定したところ、Ｍｎ４６，３００、Ｍｗ８２，６００、Ｍｗ／Ｍｎ１．７８であった。【００７６】
・第３重合工程（重合体ブロック（Ｃ）の製造）
次いで、ＭＡ７．４１部、ＢＡ１７．３部、ＨＥＡ１１５部、ＡＢＮ−Ｅ０．４６部、及びアセトニトリル２３６部を仕込み、窒素バブリングで十分脱気し、７０℃の恒温槽で重合を再開始した。５時間後、室温まで冷却して重合を停止し、ブロック共重合体（これを「重合体Ｃ」とする）を含む溶液を得た。ガスクロマトグラフィー（ＧＣ）測定により残存モノマー量を測定し、モノマー重合率及びブロック組成を算出したところ、各モノマー重合率は、ＭＡ（第２重合工程残存分及び第３重合工程追加分）８３％、ＢＡ（第２重合工程残存分及び第３重合工程追加分）７６％、ＨＥＡ８７％であり、ブロック組成は表２に示す通りであった。ＧＰＣ測定（ポリスチレン換算）によりブロック共重合体の分子量を測定したところ、Ｍｎ５５，４００、Ｍｗ１１９，２００、Ｍｗ／Ｍｎ２．１５であった。【００７７】
得られた重合溶液をメタノール／水混合溶媒から再沈殿精製、真空乾燥することで、重合体Ｃを得た。得られた重合体Ｃの分子量は、ＧＰＣ測定（ポリスチレン換算）により、Ｍｎ７０，３００、Ｍｗ１３２，１００、Ｍｗ／Ｍｎ１．８８であった。【００７８】
＜製造例４、８＞重合体Ｄ、Ｈの製造
フラスコに仕込む原料の種類及び仕込み量を表１に記載の通り変更するとともに、重合温度を適宜調整した以外は製造例３と同様の操作を行い、ブロック共重合体である重合体Ｄ、Ｈを得た。重合体Ｄ、Ｈにおけるブロック組成及び分子量の分析結果を表２に示す。【００７９】
【表１】
0006973698.tif 000003
【００８０】
【表２】
0006973698.tif 000004
【００８１】
表１及び表２に示された化合物（モノマー、制御剤、開始剤、溶媒）の詳細は以下の通りである。なお、各モノマーにつき、当該モノマーより生成されるホモポリマーのＴｇを括弧内に示す。ホモポリマーのＴｇは、国立開発研究法人  物質・材料研究機構  物質・材料データベース（https://polymer.nims.go.jp/）より引用した。Ｎ−フェニルマレイミドホモポリマーのＴｇは、Ｎ−フェニルマレイミド／スチレン交互共重合体（６２．４／３７．６ｗｔ％）のＴｇ（２２１℃）とスチレンホモポリマーのＴｇ（９８℃）とを用いてＦｏｘの式より算出した値を用いた。
ＭＡ：アクリル酸メチル（１０℃）
ＢＡ：アクリル酸ｎ−ブチル（−４８℃）
ＥＡ：アクリル酸エチル（−２１℃）
ＭＭＡ：メタクリル酸メチル（１０８℃）
ＨＥＡ：アクリル酸２−ヒドロキシエチル（−１５℃）
ＰｈＭＩ：Ｎ−フェニルマレイミド（３４４℃）
Ｓｔ：スチレン（９８℃）
ＡＢＮ−Ｅ：２，２’−アゾビス（２−メチルブチロニトリル）
ＣＢＳＴＳＰ：２−｛［（２−カルボキシエチル）スルファニルチオカルボニル］スルファニル｝プロパン酸
ＤＢＴＴＣ：Ｓ，Ｓ−ジベンジルトリチオカーボネート【００８２】
２．評価
＜実施例１〜８及び比較例１、２＞
上記で製造した各ブロック共重合体（重合体Ａ〜Ｊ）をバインダー樹脂として用い、スラリー組成物を調製した。また、調製したスラリー組成物を用いてセラミックグリーンシートを製造し評価した。スラリー組成物の調製方法、並びに実施例及び比較例における評価項目は以下の通りである。【００８３】
＜スラリー組成物の調製＞
セラミック粉体として粒子径０．１μｍチタン酸バリウム（堺化学工業（株）製「ＢＴ−０１」）１００部、分散剤（日油（株）製「マリアリムＳＣ−０５０５Ｋ」１部、並びに溶剤としてトルエン５６部及びエタノール１４部を、粒子径０．１ｍｍのジルコニアビーズ１００部と共に、ビーズミル（アイメックス（株）製「イージーナノ  ＲＭＢ」）を用いて５００ｒｐｍで５時間攪拌した後、ジルコニアビーズをろ別し、チタン酸バリウム分散液を調製した。この分散液１７１部に対し、バインダー樹脂１０部、並びに表３に記載の量のトルエン及びエタノールを加えた後、自転公転ミキサーを用いて２０００ｒｐｍで５分間攪拌して、スラリー組成物を調製した。【００８４】
＜バインダー樹脂の熱分解性＞
バインダー樹脂の熱分解性について、各バインダー樹脂を試料として用い、試料を所定温度まで昇温し、５００℃に到達した時点での質量残分率を評価した。具体的には、熱分析装置（日立ハイテクサイエンス（株）製ＴＧＤＴＡ６３００）を用いて、試料５〜８ｍｇを、窒素ガスフロ−下で３０℃から６００℃まで１０℃／分の昇温速度で昇温してその間の質量変化を測定し、５００℃に到達した時点での質量残分率を求めた。【００８５】
＜スラリー組成物の粘度測定＞
上記で得られたスラリー組成物を２５℃に調整した後、Ｂ型粘度計を用いて、ローター回転速度６ｒｐｍにおける粘度を測定した。【００８６】
＜セラミックグリーンシートの引張物性＞
上記で得られたスラリー組成物を、乾燥後のグリーンシート厚みが１００μｍになるように、可変式アプリケーターを用いて離型処理済みＰＥＴフィルム上に塗工し、通風乾燥機内で１００℃×１５分間の乾燥を行うことによりセラミックグリーンシートを作製した。作製したセラミックグリーンシートから４ｃｍ×１ｃｍの試験片を切り出し、引張試験機にて、引張速度１０ｍｍ／ｍｉｎで常態（２５℃）でのセラミックグリーンシートの引張物性を測定し、破断時の伸び（％）、最大強度（ＭＰａ）及び抗張積（破断時の伸び（％）×最大強度（ＭＰａ））を求めた。【００８７】
重合体Ａ〜Ｊの各ブロック比及び各ブロックのＴｇ、並びに、実施例１〜８及び比較例１、２の評価結果を表３に示す。【００８８】
【表３】
0006973698.tif 000005
【００８９】
表３に示すように、ブロック共重合体（Ｐ）を含む実施例１〜８のスラリー組成物は、スラリー粘度が１２００ｍＰａ・ｓ以下と低い値を示した。また、得られたセラミックグリーンシートは、強度が１．３ＭＰａ以上と高く、破断伸び及び抗張積も十分に高い値を示した。特に、実施例１、２、５、６、８では、スラリー粘度が５００ｍＰａ・ｓ以下と低いながら、強度、破断伸び及び抗張積が高いセラミックグリーンシートを得ることができた。また、実施例２〜５では、抗張積が１５０ＭＰａ・％以上と高く、靭性に優れていることが示された。さらに、ブロック共重合体（Ｐ）中にメタクリル酸エステル化合物を導入した実施例１〜３では、バインダー樹脂の熱分解性も良好であった。【００９０】
これに対し、ブロック共重合体（Ｐ）に代えて、水素結合性官能基を有しない（メタ）アクリル系ブロック共重合体を用いた比較例１、２では、スラリー組成物の粘度が３０００ｍＰａ・ｓ以上と高い値を示した。また、得られたセラミックグリーンシートの強度及び抗張積は、実施例１〜８に比べて低い値であった。【００９１】
以上の結果から、ブロック共重合体（Ｐ）を用いることにより、セラミックスラリーの粘度を低く抑えながら、高強度かつ熱分解性に優れたセラミックグリーンシートを製造できることが明らかとなった。【００９２】
本開示は、実施例に準拠して記述されたが、本開示は当該実施例に限定されるものではないと理解される。本開示は、様々な変形例や均等範囲内の変形をも包含する。加えて、様々な組み合わせや形態、さらには、それらに一要素のみ、それ以上、あるいはそれ以下を含む他の組み合わせや形態をも、本開示の範疇や思想範囲に入るものである。
【要約】
セラミックグリーンシート製造用バインダーは、ビニル単量体に由来する構造単位を主体とし、ポリビニルアセタール構造を実質的に有さず、かつ水素結合性官能基を有するブロック共重合体を含む。スラリー組成物は、ビニル単量体に由来する構造単位を主体とし、ポリビニルアセタール構造を実質的に有さず、かつ水素結合性官能基を有するブロック共重合体を含むセラミックグリーンシート製造用バインダーと、セラミック粉体とを含む。セラミックグリーンシートは、当該スラリー組成物を用いて形成されている。